Micro-cellular or non-cellular light-stable polyurethane material and method for the production thereofThe polyurethane material is produced from a reactive mixture comprising an isocyanate component composed of at least one isocyanate compound having at least two NCO-groups which are not directly attached to an aromatic group; isocyanate-reactive components and a catalyst component which is substantially free of lead and which comprises at least one organobismuth (III) catalyst. In order to be able to keep the emission or VOC value (Volatile Organic Compounds) of the polyurethane material below 250 ppm, preferably below 100 ppm, use is made of an organobismuth (m) and/or of an organotin (II or IV) catalyst comprising either C14-C20 carboxylate groups or C2-C20 carboxylate groups substituted with at least one isocyanate-reactive group. The catalyst component may further comprise an organozinc (11) carboxylate. The preferred catalysts are bismuth oleate, dimethyltin dioleate and zinc octoate. A method for producing a micro-cellular or non-cellular light-stable polyurethane material having a density higher than 500 kg/m3, in particular higher than 700 kg/m3, in which method a reactive mixture of polyurethane precursors is allowed to react to produce the polyurethane material, the reactive mixture being composed of components comprising at least: A)an isocyanate component composed of at least one isocyanate compound having at least two NCO-groups which are not directly attached to an aromatic group; B) isocyanate-reactive components comprising b1) an active hydrogen containing component composed of at least one active hydrogen containing compound having: functional groups comprising primary and/or secondary OH-groups, NH-groups and/or NH2-groups; a nominal functionality of from 2 to 8; and an equivalent weight of between 100 and 4000, preferably of between 800 and 2000;  b2) from about 0 to about 30 parts, preferably from about 2 to about 30 parts, per 100 parts of components b1, b2 and b3, of a chain-extender and/or cross-linker component composed of at least one chain-extender and/or of at least one cross-linker having an equivalent weight smaller than 100, the functional groups of which are OH-groups, at least 50% of which are primary OH-groups and the functionality of which is from 2 to 6; and b3) an amine-initiator component which forms a co-catalytic system with catalyst component C and which is composed of at least one amine-initiator which has a functionality of 2 to 6 and an equivalent weight lower or equal to 200 and which comprises at least one aliphatic or alicyclic NH2— or NH-group; and  C) a catalyst component which is substantially free of lead and which comprises at least one organobismuth (III) catalyst, characterised in that said organobismuth catalyst comprises at least one organobismuth (III) catalyst corresponding to the following formula (I):  wherein m=0−2 p=1−3 m+p=3 R1 is a C1-C8 alkyl group; and R2 is either: a linear or branched C13-C19 alkyl or alkenyl group, or a linear or branched C1-C19 alkyl or alkenyl group, preferably a C7-C19 alkyl or alkenyl group, substituted with at least one isocyanate-reactive group, in particular with one or more OH—, NH— and/or NH2-groups, and/or said catalyst component comprises in addition to said organobismuth catalyst at least one organotin (II or IV) catalyst corresponding to the following formula (II):  to the following formula (III):  or to the following formula (IV)  wherein: R1 is a C1-C8 alkyl group; and  R2 is either: a linear or branched C13-C19 alkyl or alkenyl group, or a linear or branched C1-C19 alkyl or alkenyl group, preferably a C7-C19 alkyl or alkenyl group, substituted with at least one isocyanate-reactive group, in particular with one or more OH—, NH— and/or NH2-groups, the components of the reactive mixture being further selected in such a manner that the produced polyurethane material has a VOC value, measured in accordance with the Daimler Chrysler PB VWT 709 standard, lower than 250 ppm, preferably lower than 150 ppm and most preferably lower than or equal to 100 ppm. 
빛에 안정한 미공질 또는 비-다공질 폴리우레탄 재료 및이의 제조방법본 발명은 방향족기에 직접적으로 결합하지 않는 적어도 2 개의 NCO-기를 갖는 적어도 하나의 이소시아네이트 화합물로 구성된 이소시아네이트 성분 ; 이소시아네이트-반응성 성분 ; 및 실질적으로 납이 포함되어 있지 않으며 적어도 하나의 유기비스무트(Ⅲ) 촉매를 포함하는 촉매 성분을 포함하는 반응성 혼합물로부터 제조되는 폴리우레탄 재료에 관한 것이다. 본 발명은 폴리우레탄 재료의 방출 또는 VOC 수치(휘발성 유기 화합물)를 250 ppm 미만, 바람직하게는 100 ppm 미만으로 유지하기 위한, 적어도 하나의 이소시아네이트-반응성기로 치환된 C14-C20 카르복실레이트기 또는 C2 -C20 카르복실레이트기를 포함하는 유기비스무트(Ⅲ), 유기주석(Ⅱ 또는 Ⅳ) 촉매 또는 둘다의 용도에 관한 것이다. 촉매 성분은 유기아연(Ⅱ) 카르복실레이트를 추가로 포함할 수 있다. 바람직한 촉매는 비스무트 올레이트, 디메틸주석 디올레이트 및 아연 옥토에이트이다. A) 방향족기에 직접적으로 결합되지 않은 적어도 2 개의 NCO-기를 가지고 있는 적어도 하나의 이소시아네이트 화합물로 구성된 이소시아네이트 성분 ; B) 다음의 b1, b2 및 b3 을 포함하는 이소시아네이트-반응성 성분 b1) 일차 및 이차 OH-기, 일차 및 이차 NH-기 및 일차 및 이차 NH2-기 중 하나 또는 그 이상을 포함하는 기능기 ; 2 내지 8 의 공칭 관능기수 ; 및 100 과 4000 사이, 바람직하게는 800 과 2000 사이의 당량 을 갖는 적어도 하나의 활성 수소 함유 화합물로 구성된 활성 수소 함유 성분 ; b2) b1, b2 및 b3 의 성분 100 부 당 100 미만의 당량, 적어도 50 % 가 일차 OH-기인 OH-기 기능기 및 2 내지 6 의 관능기수 를 갖는 약 0 내지 약 30 부, 바람직하게는 약 2 내지 약 30 부의, 적어도 하나의 연쇄연장제 및 적어도 하나의 교차결합제로 구성된 연쇄연장제 성분 및 교차결합제 성분, 또는 적어도 하나의 연쇄연장제로 구성된 연쇄연장제 성분 또는 적어도 하나의 교차결합제로 구성된 교차결합제 성분 ; 및 b3) 하기 촉매 성분 C 와 함께 공-촉매 시스템을 형성하고 2 내지 6 의 관능기수 및 200 또는 그 미만의 당량을 갖는 적어도 하나의 아민 개시제로 구성되어 있으며, 적어도 하나의 지방족 또는 지방족 고리 NH2-기나 NH-기를 포함하는 아민 개시제 성분 ; 및 C) 실질적으로 납을 포함하지 않으며 적어도 하나의 유기비스무트(Ⅲ) 촉매를 포함하는 촉매 성분 을 포함하는 성분으로 구성된 폴리우레탄 전구물질의 반응성 혼합물을 반응시켜, 500 ㎏/㎥ 보다 높은 밀도, 특히 700 ㎏/㎥ 보다 높은 밀도를 갖는 빛에 안정한 미공질 또는 비-다공질 폴리우레탄 재료를 제조하는 방법에 있어서, 상기 유기비스무트 촉매는 하기 화학식 Ⅰ에 해당하는 적어도 하나의 유기비스무트(Ⅲ) 촉매를 포함하고 상기 촉매 성분은 상기 유기비스무트 촉매 이외에 하기 화학식 Ⅱ, 화학식 Ⅲ 또는 화학식 Ⅳ 에 해당하는 적어도 하나의 유기주석(Ⅱ 또는 Ⅳ) 촉매를 포함하거나, 또는 상기 유기비스무트 촉매는 하기 화학식 Ⅰ 에 해당하는 적어도 하나의 유기비스무트(Ⅲ) 촉매를 포함하거나 또는 상기 촉매 성분은 상기 유기비스무트 촉매 이외에 하기 화학식 Ⅱ, 화학식 Ⅲ 또는 화학식 Ⅳ 에 해당하는 적어도 하나의 유기주석(Ⅱ 또는 Ⅳ) 촉매를 포함하고, 제조된 폴리우레탄 재료가 다이머 크라이슬러 PB VWT 709 표준에 따라 측정한 250 ppm 미만, 바람직하게는 150 ppm 미만 및 가장 바람직하게는 100 ppm 또는 그 미만의 VOC 수치를 갖도록 반응성 혼합물의 성분을 추가로 선택함을 특징으로 하는 빛에 안정한 미공질 또는 비-다공질 폴리우레탄 재료의 제조방법 화학식 Ⅰ  이 식에서, m = 0-2 p = 1-3 m + p = 3 R1 은 C1-C8 알킬기이고 ; R2 는 선형이나 가지난 C13-C19 알킬 또는 알켄일기이거나, 적어도 하나의 이소시아네이트-반응성기, 특히 하나 또는 그 이상의 OH-기, NH-기 및 NH2-기 중 하나 또는 그 이상으로 치환된 선형이나 가지난 C1-C19 알킬 또는 알켄일기, 바람직하게는 C7-C19 알킬 또는 알켄일기이다 화학식 Ⅱ  화학식 Ⅲ  화학식 Ⅳ  이 식에서, R1 은 C1-C8 알킬기이고 ; R2 는 선형이나 가지난 C13-C19 알킬 또는 알켄일기이거나, 적어도 하나의 이소시아네이트-반응성기, 특히 하나 또는 그 이상의 OH-기, NH-기 및 NH2-기 중 하나 또는 그 이상으로 치환된 선형이나 가지난 C1-C19 알킬 또는 알켄일기, 바람직하게는 C7-C19 알킬 또는 알켄일기이다.